(57)【要約】【課題】環境への影響が懸念されることのない、また微生物の定着性の良好な微生物担持水質浄化用焼結体を提供する。【解決手段】水系の底部から取り出した底泥に、少なくとも、貝殻の粉砕物及び珪酸ナトリウムが配合されてなる混合物を焼成して得られる焼結体に、水質浄化用微生物を担持せしめることにより、目的とする微生物担持焼結体とする。【選択図】なし【特許請求の範囲】
【請求項１】
水系の底部から取り出された底泥に、少なくとも、貝殻の粉砕物及び珪酸ナトリウムが配合されてなる混合物を焼成して得られる焼結体に、水質浄化用微生物を担持せしめてなることを特徴とする微生物担持水質浄化用焼結体。
【請求項２】
前記珪酸ナトリウムが、前記混合物中、１０〜５０重量％の割合で配合されていることを特徴とする請求項１に記載の微生物担持水質浄化用焼結体。
【請求項３】
前記貝殻の粉砕物が、前記混合物中、１〜１０重量％の割合で配合されていることを特徴とする請求項１又は請求項２に記載の微生物担持水質浄化用焼結体。
【請求項４】
前記貝殻の粉砕物が、０．０１〜１ｍｍの粒径を有していることを特徴とする請求項１乃至請求項３の何れか一つに記載の微生物担持水質浄化用焼結体。
【請求項５】
前記焼結体が、０．１〜１０ｍ2 ／ｇの比表面積を有していることを特徴とする請求項１乃至請求項４の何れか一つに記載の微生物担持水質浄化用焼結体。
【請求項６】
前記水質浄化用微生物が、水質浄化の目的とされた水域から採取された、水質汚染物質を分解する微生物であることを特徴とする請求項１乃至請求項５の何れか一つに記載の微生物担持水質浄化用焼結体。
【請求項７】
前記水質浄化用微生物が、硝化細菌及び／又は脱窒細菌であることを特徴とする請求項１乃至請求項６の何れか一つに記載の微生物担持水質浄化用焼結体。
【請求項８】
請求項１乃至請求項７の何れか１項に記載の微生物担持水質浄化用焼結体を製造する方法にして、水系の底部から取り出された底泥に、少なくとも、貝殻の粉砕物及び珪酸ナトリウムが混合されてなる混合物を焼成して、固形の焼結体を調製した後、この得られた焼結体を、水質浄化用微生物の培養液の濃縮物と共に、培地に投入して、更に培養を行うことにより、かかる水質浄化用微生物を該焼結体表面に担持させることを特徴とする微生物担持水質浄化用焼結体の製造方法。
【請求項９】
前記焼結体を得るための前記混合物の焼成温度が、２００℃〜１８００℃であることを特徴とする請求項８に記載の微生物担持水質浄化用焼結体の製造方法。
【請求項１０】
請求項１乃至請求項７の何れか１項に記載の微生物担持水質浄化用焼結体を用いて、目的とする水域の水質を浄化するに際して、
該焼結体を与える前記底泥及び貝殻粉砕物が、それぞれ、当該水域の底部の浚渫底泥及び当該水域で生育した貝の貝殻粉砕物であり、且つ前記水質浄化用微生物が、当該水域から採取された微生物であることを特徴とする水域の水質浄化方法。
【発明の詳細な説明】
【技術分野】
【０００１】
本発明は、環境への影響が懸念されることのない微生物担持水質浄化用焼結体とそれを製造する方法、更にはそのような微生物担持水質浄化用焼結体を用いた、水域、特に海域の有利な水質浄化方法に関するものである。
【背景技術】
【０００２】
従来から、河川、池、沼、海洋等の水域における、汚染された水質の改善乃至は浄化のために、水質汚染物質を分解する微生物の利用が考えられて来ており、また、そのような微生物による水質浄化作用を長期間に亘って維持すべく、かかる微生物を適当な多孔質の担体に担持せしめて、水質浄化の目的とされた水中に投与することが、考えられている。
【０００３】
例えば、特開平５−２１９９５３号公報（特許文献１）においては、木炭をマイクロハビタットとして用いて、これに微生物を有利に定着させるための技術が提案されており、また、特開２００５−５２８１５号公報（特許文献２）においては、天然多孔性の貝殻の粉砕物を用い、これに微生物や高分子剤をよくミキシングして得られたものによって、水質改善を図る技術が明らかにされている。更に、水中に投与されるものではないが、特開２００３−１９９４３４号公報（特許文献３）においては、微生物応用資材として、セラミックス、活性炭、貝殻等の多孔質担持物質、ゼオライト、珪酸白土、鹿沼土等の天然鉱物、コーヒーかす、ビールかす、茶かす等の食品有用残渣物、上下水道汚泥、生ゴミ、野菜屑等の堆肥用材料を担持物質として、これに有用微生物を担持せしめてなるものが、明らかにされている。
【０００４】
しかしながら、それら従来から提案されている担持物質は、それに微生物を担持させて水中に投与するには、強度的に問題のあるものであったり、水の流れによって移動し、一定の場所に滞在することが困難なものであったり、更には担持物質の微生物担持特性において充分でなく、そのために、迅速に或いは長期間に亘って水質浄化能力を発揮し得ないものでもあったのである。また、天然の有機材料や無機鉱物を担持物質とした場合にあっても、それ自体、現場の生態系にとって人工物質乃至は異物質となるものであるところから、担持せしめた微生物の浄化能力が低下したときに惹起される、担持物質自体の材質の環境への影響等も懸念されるものであった。
【０００５】
【特許文献１】特開平５−２１９９５３号公報
【特許文献２】特開２００５−５２８１５号公報
【特許文献３】特開２００３−１９９４３４号公報
【発明の開示】
【発明が解決しようとする課題】
【０００６】
ここにおいて、本発明は、かかる事情を背景にして為されたものであって、その解決課題とするところは、環境への影響が懸念されることのない、また微生物の定着性の良好な微生物担持水質浄化用焼結体と、それを有利に製造する方法を提供することにあり、またそのような微生物担持水質浄化用焼結体を用いて、目的とする水域の水質浄化を有効に行い得る方法を提供することにある。
【課題を解決するための手段】
【０００７】
そして、本発明にあっては、かくの如き課題の解決のために、水系の底部から取り出された底泥に、少なくとも、貝殻の粉砕物及び珪酸ナトリウムが配合されてなる混合物を焼成して得られる焼結体に、水質浄化用微生物を担持せしめてなることを特徴とする微生物担持水質浄化用焼結体を、その要旨とするものである。
【０００８】
なお、かかる本発明に従う微生物担持水質浄化用焼結体の望ましい態様によれば、前記珪酸ナトリウムは、前記混合物中、１０〜５０重量％の割合で配合され、また前記貝殻の粉砕物は、前記混合物中、１〜１０重量％の割合で配合されることとなる。更に、そのような貝殻の粉砕物は、有利には、０．０１〜１ｍｍの粒径を有している。
【０００９】
また、本発明に従う微生物担持水質浄化用焼結体の他の望ましい態様によれば、水質浄化用微生物が担持せしめられる焼結体は、０．１〜１０ｍ2 ／ｇの比表面積を有しているものである。
【００１０】
さらに、本発明に従う微生物担持水質浄化用焼結体の、更に異なる望ましい態様によれば、前記水質浄化用微生物が、水質浄化の目的とされた水域から採取された、水質汚染物質を分解する微生物であり、またそのような水質浄化用微生物は、硝化細菌及び／又は脱窒細菌でもある。
【００１１】
そして、かくの如き本発明に従う微生物担持水質浄化用焼結体を製造するために、本発明にあっては、水系の底部から取り出された底泥に、少なくとも、貝殻の粉砕物及び珪酸ナトリウムが混合されてなる混合物を焼成して、固形の焼結体を調製した後、この得られた焼結体を、水質浄化用微生物の培養液の濃縮物と共に、培地に投入して、更に培養を行うことにより、かかる水質浄化用微生物を該焼結体表面に担持させることを特徴とする微生物担持水質浄化用焼結体の製造方法をも、その要旨としている。
【００１２】
なお、かかる本発明に従う微生物担持水質浄化用焼結体の製造方法の好ましい態様の一つによれば、前記焼結体を得るための前記混合物の焼成温度として、２００℃〜１８００℃の温度が採用されることとなる。
【００１３】
また、本発明にあっては、上述の如き微生物担持水質浄化用焼結体を用いて、目的とする水域の水質を浄化するに際して、該焼結体を与える前記底泥及び貝殻粉砕物が、それぞれ、当該水域の底部の浚渫底泥及び当該水域で生育した貝の貝殻粉砕物であり、且つ前記水質浄化用微生物が、当該水域から採取された微生物であることを特徴とする水域の水質浄化方法をも、その要旨としている。
【発明の効果】
【００１４】
このように、本発明に従う微生物担持水質浄化用焼結体にあっては、その水質浄化用微生物を担持せしめるキャリヤとしての焼結体は、充分な強度を有し、目的とする水域において散布されても、崩壊することなく底部に止まり、長期に亘って有効な浄化作用を発揮し得ると共に、その多孔性や材質特性によって微生物の定着性に優れたものとなっているところから、焼結体表面において微生物が長期的に繁殖し、その効果が有利に持続させられ得ることとなるのである。しかも、そのような焼結体は、現場に存在する水系の底部から取り出された底泥や貝殻粉砕物を用い、また自然に豊富に存在する元素から構成される珪酸ナトリウムを用いて、形成されたものであるところから、微生物担持水質浄化用焼結体の用いられる現場において二次汚染の可能性は殆どなく、それ故に、使用後に微生物による浄化活性の無くなった焼結体（キャリヤ）を回収する必要性もないのである。
【００１５】
また、本発明に従う微生物担持水質浄化用焼結体の製造方法によれば、キャリヤとしての焼結体が、水質浄化用微生物の培養液の濃縮物と共に、培地に投入されて、更に培養が行われることにより、かかる水質浄化用微生物を焼結体表面に効果的に担持せしめ得て、目的とする微生物担持水質浄化用焼結体を有利に得ることが出来る特徴がある。
【００１６】
さらに、かくの如き本発明に従う微生物担持水質浄化用焼結体を用いて、目的とする水域の水質を浄化するに際して、そのキャリヤである焼結体を与える、水系の底部から取り出された底泥や貝殻粉砕物として、当該水域で得られる原料、即ち当該水域の底部の浚渫底泥や当該水域で生育した貝の貝殻粉砕物を用いると共に、水質浄化用微生物としても、当該水域から採取された微生物を用いるようにすることにより、現場水域における二次汚染の可能性を皆無となし得ると共に、微生物の定着性をも、より一層高め得ることとなり、以て、水質浄化作用をより一層有利に発揮せしめ得るのである。
【発明を実施するための最良の形態】
【００１７】
ところで、かかる本発明に従う微生物担持水質浄化用焼結体において、そのキャリヤとしての焼結体を与える原料の一つである、水系の底部から取り出された底泥は、一般に、従来と同様な、浚渫作業等によって閉鎖性の水域の底部から採取される、有機質の豊富なものであって、そのような水系の底部から取り出された底泥は、通常、含水率が３０％〜４０％程度のものとして、用いられることとなる。特に、この水系の底部から取り出された底泥としては、微生物担持水質浄化用焼結体が用いられる水域の底部から得られる浚渫底泥等のものが好適に用いられ、これによって、現場水域により適合した微生物担持水質浄化用焼結体を得ることが可能となる。
【００１８】
また、かかる水系の底部から取り出された底泥と共に、焼結体の原料として用いられる貝殻の粉砕物は、焼成して得られる焼結体に有効な強度を付与すると共に、実際の水系に応用したときに、その表面に有機物やリン酸等が付着し、そしてそれらが担持される微生物の栄養分となって、微生物の活性が維持され易くするものである。そして、この貝殻の粉砕物としては、公知の各種の貝類の貝殻を粉砕して得られたものが用いられ得るが、中でも、本発明にあっては、カキ殻の粉砕物が有利に用いられ、更に微生物担持水質浄化用焼結体の用いられる水域において生育した貝の貝殻粉砕物が、前記した水系の底部から取り出された底泥と同様な理由において、特に有利に用いられ得るのである。
【００１９】
なかでも、そのような貝殻には、カキ養殖や真珠貝養殖等の海洋産業において、カキ殻や真珠貝殻等として排出される廃棄物をそのまま用いることが出来るところから、それら貝殻を再資源化して、その有効利用を図り得る点において、技術的に大きな意義を有しているのである。
【００２０】
そして、このような貝殻は、公知の粉砕機によって適度の大きさに粉砕されて、用いられることとなるが、一般に、０．０１〜１ｍｍ程度の粒径を有するものが、有利に用いられることとなる。なお、この貝殻の粉砕物の粒径が、余りにも小さくなり過ぎると、その配合効果を充分に奏することが困難となるからであり、また１ｍｍを越えるような粒径の粉砕物を用いた場合にあっては、焼成したときに得られる焼成体（焼結体）から粉砕物粒子が脱落して、空洞が生じて、強度が低下する等の恐れがあるからである。また、そのような貝殻の粉砕物は、焼結体を与える混合物（固形分換算）中において、１〜１０重量％の割合で配合、含有せしめられていることが望ましい。けだし、その配合量が余りにも少なくなり過ぎると、貝殻粉砕物の配合効果が充分に発揮され得なくなるからであり、また１０重量％を越えるようになりると、焼成して得られる焼結体が脆くなり、充分な強度を確保し難くなるからである。
【００２１】
さらに、それら水系の底部から取り出された底泥や貝殻粉砕物と共に用いられる珪酸ナトリウムは、バインダーとして機能するものであって、その配合によって、焼成して得られる焼結体に充分な強度を付与し得るものである。なお、この珪酸ナトリウムの配合量としては、目的とする焼結体の強度に応じて適宜に選定され得るものであるが、一般に、混合物（固形分換算）中において、１０〜５０重量％の割合で配合、含有せしめられることが、望ましい。この珪酸ナトリウムの配合量が少なくなり過ぎると、バインダーとしての機能を充分に奏し得ず、そのために得られる焼結体の強度を充分に高め得なくなるからであり、また珪酸ナトリウムの配合量が多くなり過ぎると、得られる焼結体の表面特性が悪化し、その比表面積が低下するようになるところから、微生物の定着に悪影響をもたらす恐れを惹起することとなる。
【００２２】
なお、本発明において、キャリヤとして用いられる焼結体は、上記せる水系の底部から取り出された底泥と貝殻粉砕物と珪酸ナトリウムとを原料とするものであるが、この他にも、本発明の目的を阻害しない限りにおいて、必要に応じて、各種の配合剤、例えば水系の底部から取り出された底泥の凝集や脱水のための薬剤や固化剤、結合助剤、多孔化補助剤等を適宜に配合せしめることが可能である。
【００２３】
そして、本発明にあっては、微生物を担持せしめるキャリヤとして有効な焼結体を得るべく、上記した水系の底部から取り出された底泥に対して、少なくとも、貝殻の粉砕物及び珪酸ナトリウムを配合して得られる混合物を用い、それを適宜の大きさに造粒した後、空気中において焼成することにより、目的とする焼結体が製造されるのである。なお、このような混合物の焼成に際して、その焼成温度としては、一般に、２００℃〜１８００℃の範囲内において適宜に選定されることとなるが、特に有利には、６００℃〜９００℃の範囲内の焼成温度が採用されることとなる。その焼成温度が低くなり過ぎると、充分な焼成を行うことが出来ず、そのために焼結体の強度を充分に高めることが困難となるからであり、また焼成温度が高くなり過ぎると、得られる焼結体表面の緻密化が進行し、その表面特性が悪化して、微生物の定着に有効な多孔質構造を得ることが困難となるからである。
【００２４】
また、このような焼成操作によって、焼結体は、多孔質構造において充分な強度を有するものとして、形成されることとなるが、一般に、そのような焼結体は、０．１〜１０ｍ2 ／ｇ程度の比表面積を有していることが望ましい。けだし、かかる焼結体の比表面積が小さくなり過ぎると、焼結体の緻密度が上昇して、微生物の定着を有効に行い難くなる恐れがあるからであり、また比表面積が大きくなり過ぎると、多孔質構造が強調されて、焼結体が脆くなり、強度が低下する恐れがあるからである。また、そのような焼結体の大きさとしては、その取扱い性等を考慮して、一般に０．５ｍｍ〜１０ｃｍ程度の粒径のものとして、好ましくは１ｃｍ〜５ｃｍ程度の粒径のものとして、形成されることとなる。
【００２５】
次いで、かくの如くして得られた焼結体をキャリヤとして用いて、これに所定の水質浄化用微生物が担持せしめられるのであるが、その担持方法としては、一般に、水質浄化用微生物の存在する液中に、焼結体を浸漬することにより、かかる焼結体の多孔質構造内に微生物を入り込ませて、担持させる方法が、採用されることとなるが、勿論、これに限定されることなく、公知の各種の担持方法が、適宜に採用され得るものである。
【００２６】
中でも、本発明にあっては、水質浄化用微生物を培養して得られる培養液を濃縮して、かかる微生物の濃度を高めた濃縮物を用い、これと共に、前述の如くして得られた焼結体を、そのような微生物のための培地に投入乃至は添加して、更に培養を行うことにより、そのような水質浄化用微生物を焼結体表面に担持させるようにする手法が、有利に採用されることとなる。こうすることにより、微生物を、焼結体の多孔構造内に有利に侵入せしめ得て、その効果的な定着を図ることが出来るのである。
【００２７】
ここで、かかる焼結体に担持せしめられる微生物としては、公知の各種の水質浄化用微生物が適宜に選定されて用いられることとなるが、その中でも、特に、各種のアンモニア酸化細菌、亜硝酸酸化細菌等の硝化細菌や各種の脱窒細菌のうちの少なくとも何れか一方が用いられて、目的とする水域の水質浄化が図られることとなる。また、その中でも、水質浄化の目的とされた水域から採取された水質汚染物質を分解する微生物が有利に用いられることとなるのである。
【００２８】
そして、かくの如くして得られた微生物担持水質浄化用焼結体は、目的とする水域に投入乃至は散布されて、その底部において、担持された微生物により、水質汚染物質が効果的に分解されて、水質の浄化が図られることとなるが、その際、焼結体は充分な強度を有しているところから、その形状が崩れることなく、水域に有効に存在せしめられ得ることとなるのである。かくして、微生物による水質浄化作用が、長期間に亘って有利に発揮せしめられ得ることとなるのであり、またそのような焼結体には、微生物が定着性良く担持せしめられているところから、これによっても、微生物の長期間に亘る水質浄化作用が有利に発揮せしめられ得ることとなるのである。
【００２９】
しかも、そのような微生物担持水質浄化用焼結体において、その焼結体を与える、水系、特に有利には海域の底部から取り出された底泥や貝殻粉砕物、水質浄化用微生物として、当該水域（海域）の底部の浚渫底泥や当該水域（海域）で生育した貝の貝殻粉砕物、更には当該水域（海域）から採取された微生物が用いられるようにすることによって、かかる微生物の定着性がより一層高められ得ると共に、当該水域（海域）における水質浄化作用も、より一層有利に発揮され得ることとなる他、それら焼結体や微生物が何れも用いられる水域（海域）に存在するものであるところから、環境汚染の懸念が全くなく、それ故に、使用後において、本発明に係る微生物担持水質浄化用焼結体を回収する必要も全くないという特徴が有利に発揮されることとなる。
【実施例】
【００３０】
以下に、本発明の代表的な実施例を示し、本発明を、更に具体的に明らかにすることとするが、本発明が、そのような実施例の記載によって、何等の制約をも受けるものでないことは、言うまでもないところである。また、本発明には、以下の実施例の他にも、更には上記した具体的記述以外にも、本発明の趣旨を逸脱しない限りにおいて、当業者の知識に基づいて、種々なる変更、修正、改良等を加え得るものであることが、理解されるべきである。
【００３１】
先ず、微生物のキャリヤとしての焼結体を、以下のようにして製造した。即ち、三重県の英虞湾の海底から浚渫により得られた、有機物を豊富に含む海洋底泥を用い、その３０％含水率のものと珪酸ナトリウムとカキ殻の粉砕物（粒径が０．０１〜１ｍｍのもの）とを、重量比にて４０：２０：１の割合で混合し、その得られた混合物を造粒した後、空気雰囲気下において、昇温速度：２０℃／分にて、８００℃の温度まで昇温し、更にその後８００℃で３時間加熱することにより、直径が３〜５ｃｍ程度の大きさを有する塊状の焼結体を製造した。
【００３２】
一方、水質浄化用微生物としては、国立大学法人三重大学生物資源学部で凍結保存されている脱窒細菌：Ｓｃ５１株を選択した。なお、このＳｃ５１株は、１９９４年、三重県熊野灘、北緯３３°２０’、東経３６°３０’、水深２０７０ｍの海水中から分離されたものであって、シュードモナス属に属する株である。なお、この株の脱窒素活性の最適温度は３０℃であり、最適ｐＨは７〜８である。
【００３３】
この選択された株を用い、先ず、その前培養を行い、その選択された脱窒細菌（Ｓｃ５１株）の生存・増殖を確認した。具体的には、３００ｍｌ容の三角フラスコに収容された１００ｍｌの普通培地（ポリペプトン５．０ｇ、酵母エキス３．０ｇ、蒸留水１００ｍｌ、人工海水９００ｍｌ、ｐＨ７．０〜７．２）に対して、脱窒細菌（Ｓｃ５１株）の一白金耳を接種し、３０℃にて１２時間振とう培養することにより、前培養液を得た。次いで、更に、本培養として、５００ｍｌ容の逆口フラスコに上記普通培地の２５０ｍｌを収容した後、前培養液から２．５ｍｌを接種し、３０℃にて１２時間振とう培養することにより、本培養液を得た。その後、かかる本培養液を４℃にて７０００ｒｐｍ×１５分間の遠心分離を施し、その上澄液を除去した後、滅菌海水を注ぎ、再懸濁させて、菌体を洗浄することからなる操作を、２回繰り返して実施し、培養された菌体を、濃縮液の形態において回収した。得られた生菌数は、１０9 ｃｅｌｌｓ／ｍｌ以上であった。
【００３４】
そして、この得られた菌体濃縮物を、ポリペプトン５ｇと酵母エキス３ｇからなる普通培地３０ｍｌに加え、Ｓｃ５１株が１０8 〜１０9 ｃｅｌｌｓ／ｍｌとなるように調整する一方、その懸濁溶液に、先に製造された焼結体の５ｇを添加して、２５℃の温度で２４時間更に培養を行うことにより、かかる焼結体の表面に、微生物（脱窒細菌）を担持せしめた。
【００３５】
かくして得られた微生物担持焼結体を用い、その５ｇを、２５μＭ又は４５μＭの濃度の硝酸性窒素が存在するように調製された人工海水試料又は水道水に添加して、そのような焼結体に担持された微生物（Ｓｃ５１株）の脱窒素の効果を検討し、その結果を、図１及び図２に示した。そして、それら図に示されるように、時間の経過と共に、硝酸イオンが亜硝酸イオンに還元され、更に亜硝酸イオン濃度も低下することが、確認された。そして、亜硝酸イオンの低下と共に、窒素ガスと思われる気泡の発生が確認された。
【００３６】
また、上記で得られた微生物担持焼結体における微生物の定着具合を検討するために、かかる微生物担持焼結体と、２種類の市販の担体を用いて、上記と同様にして微生物を担持せしめたものとの間において、硝酸性窒素の各種濃度下における硝酸イオンの減少率を求めて、それぞれの浄化能力を比較した。具体的には、既知濃度の硝酸性窒素が存在する試料１００ｍｌに、それぞれの微生物担持焼結体／担体の５ｇを添加し、温度を２５℃で一定に保持しつつ、添加後３時間及び７時間の硝酸性窒素濃度を測定し、硝酸性窒素の濃度低下によって、担持されている微生物の活性の状態を評価した。
【００３７】
その結果、下記表１に示される如く、本発明に従う、海洋底泥を用いて得られた焼結体を担体として用いた場合にあっては、焼結体表面上への微生物の担持が効果的に為されているところから、市販の担体と比較して、添加後３時間で有為な差が認められ、短時間で硝酸イオン濃度を低下させることが出来ることが明らかとなった。
【００３８】
【表１】
2008049265.tif 000002
【００３９】
以上の実験結果に示されるように、本発明に従う微生物担持焼結体においては、脱窒細菌（Ｓｃ５１株）が、焼結体上で有効に作用し、脱窒素反応が効果的に進行していることが認められ、従って、本発明に従う微生物担持焼結体は、河川、池、沼、海洋等の水環境の浄化に有利に応用することが出来ることが明らかとなった。
【図面の簡単な説明】
【００４０】
【図１】実施例において得られた、２５μＭの硝酸性窒素が存在する人工海水試料を用いた場合における、本発明に従う微生物担持焼結体の脱窒作用の結果を示すグラフである。
【図２】実施例において得られた、４５μＭの硝酸性窒素が存在する水道水試料を用いた場合における、本発明に従う微生物担持焼結体の脱窒作用の結果を示すグラフである。
【図１】
2008049265.tif 000003
【図２】
2008049265.tif 000004